(57)【要約】【課題】  ヘッドノイズを増大させることがなく、高いＭＲ特性が得られるとともに、素子面積抵抗（ＡＲ）のばらつきが抑えられ、膜特性の信頼性が格段と向上するスペーサー層の構造を提案する。【解決手段】  本発明のＣＰＰ−ＧＭＲ素子におけるスペーサー層は、非磁性金属材料から形成された第１の非磁性金属層および第２の非磁性金属層と、これらの第１の非磁性金属層および第２の非磁性金属層の間に形成された半導体層を有し、半導体層は、ｎ型の酸化物半導体であり、第１の非磁性金属層は、成膜順序として、第２の非磁性金属層よりも先に成膜される膜であり、第１の非磁性金属層と半導体層との間に、酸化防止層が形成されており、酸化防止層は、半導体層との接合において、ショットキーバリア（Schottoky barrier）を生成しない材料から形成される。【選択図】  図１
2008112880.tif 000002
【特許請求の範囲】
【請求項１】
スペーサー層と、
前記スペーサー層を挟むようにして積層形成される磁化固定層およびフリー層を有し、この積層方向にセンス電流が印加されてなるＣＰＰ（Current Perpendicular to Plane）構造の巨大磁気抵抗効果素子（ＣＰＰ−ＧＭＲ素子）であって、
前記フリー層は、外部磁界に応じて磁化の方向が変化するように機能しており、
前記スペーサー層は、非磁性金属材料から形成された第１の非磁性金属層および第２の非磁性金属層と、これらの第１の非磁性金属層および第２の非磁性金属層の間に形成された半導体層を有し、
前記半導体層は、ｎ型の酸化物半導体であり、
前記第１の非磁性金属層は、成膜順序として、前記第２の非磁性金属層よりも先に成膜される膜であり、当該第１の非磁性金属層と前記半導体層との間に、酸化防止層が形成されており、
前記酸化防止層は、前記半導体層との接合において、ショットキーバリア（Schottoky barrier）を生成しない材料から形成されていることを特徴とする磁気抵抗効果素子。
【請求項２】
前記酸化防止層は、その層を構成する材料の仕事関数(work fanction)の値が、前記第１の非磁性金属層を構成する材料の仕事関数の値よりも小さい材料から構成されてなる請求項１に記載の磁気抵抗効果素子。
【請求項３】
前記第１の非磁性金属層がＣｕであり、
前記酸化防止層が、Ｒｕ、およびＩｎ、並びにＲｕを主成分とする合金、およびＩｎを主成分とする合金のグループから選択された少なくとも１種である請求項１または請求項２に記載の磁気抵抗効果素子。
【請求項４】
前記第１の非磁性金属層および第２の非磁性金属層が、それぞれ、Ｃｕであり、
前記半導体層がＺｎＯであり、
前記酸化防止層が、Ｒｕ、およびＩｎ、並びにＲｕを主成分とする合金、およびＩｎを主成分とする合金のグループから選択された少なくとも１種である請求項１または請求項２に記載の磁気抵抗効果素子。
【請求項５】
前記酸化防止層の膜厚は、０．５ｎｍ〜１．５ｎｍである請求項１ないし請求項４のいずれかに記載の磁気抵抗効果素子。
【請求項６】
磁気抵抗効果素子の面積抵抗が、０．１〜０．３Ω・μｍ2である請求項１ないし請求項５のいずれかに記載の磁気抵抗効果素子。
【請求項７】
前記請求項１に記載の磁気抵抗効果素子の製造方法であって、
該方法は、
前記スペーサー層を形成するに際し、第１の非磁性金属層、酸化防止層、半導体層、を順次スパッタ成膜して３層積層体を形成した後、半導体層の表面の酸化処理を行ない、しかる後、第２の非磁性金属層をスパッタ成膜してなることを特徴とする磁気抵抗効果素子の製造方法。
【請求項８】
前記請求項４に記載の磁気抵抗効果素子の製造方法であって、
該方法は、
前記スペーサー層を形成するに際し、Ｃｕからなる第１の非磁性金属層、酸化防止層、ＺｎＯからなる半導体層、を順次スパッタ成膜して３層積層体を形成した後、ＺｎＯ半導体層の表面の酸化処理を行ない、しかる後、Ｃｕからなる第２の非磁性金属層をスパッタ成膜してなることを特徴とする磁気抵抗効果素子の製造方法。
【請求項９】
前記半導体層の表面の酸化処理を行なった後、真空中での熱処理を行い、しかる後、第２の非磁性金属層をスパッタ成膜してなる請求項８または請求項９に記載の磁気抵抗効果素子の製造方法。
【請求項１０】
記録媒体に対向する媒体対向面と、
前記記録媒体からの信号磁界を検出するために前記媒体対向面の近傍に配置された請求項１ないし請求項６のいずれかに記載された磁気抵抗効果素子と、
前記磁気抵抗効果素子の積層方向に電流を流すための一対の電極と、
を有してなることを特徴とする薄膜磁気ヘッド。
【請求項１１】
請求項１０に記載された薄膜磁気ヘッドを含み、記録媒体に対向するように配置されるスライダと、
前記スライダを弾性的に支持するサスペンションと、
を備えてなることを特徴とするヘッドジンバルアセンブリ。
【請求項１２】
請求項１０に記載された薄膜磁気ヘッドを含み、記録媒体に対向するように配置されるスライダと、
前記スライダを支持するとともに前記記録媒体に対して位置決めする位置決め装置と、
を備えてなることを特徴とするハードディスク装置。
【発明の詳細な説明】
【技術分野】
【０００１】
本発明は、磁気記録媒体等の磁界強度を信号として読み取るための磁気抵抗効果素子、その磁気抵抗効果素子を備える薄膜磁気ヘッド、ならびにその薄膜磁気ヘッドを含むヘッドジンバルアセンブリおよびハードディスク装置に関する。
【背景技術】
【０００２】
近年、ハードディスク装置の面記録密度の向上に伴って、薄膜磁気ヘッドの性能の向上が求められている。薄膜磁気ヘッドとしては、基板に対して、読み出し専用の磁気抵抗効果素子（以下、単にＭＲ（Magneto-resistive）素子と簡略に記すことがある）を有する再生ヘッドと、書き込み専用の誘導型磁気変換素子を有する記録ヘッドと、を積層した構造の複合型薄膜磁気ヘッドが広く使用されている。
【０００３】
ＭＲ素子としては、異方性磁気抵抗(Anisotropic Magneto-resistive)効果を用いたＡＭＲ素子や、巨大磁気抵抗(Giant Magneto-resistive)効果を用いたＧＭＲ素子や、トンネル磁気抵抗(Tunnel-type Magneto-resistive)効果を用いたＴＭＲ素子等が挙げられる。
【０００４】
再生ヘッドの特性としては、特に、高感度で高出力であることが要求される。このような要求を満たす再生ヘッドとして、既に、スピンバルブ型ＧＭＲ素子を用いたＧＭＲヘッドが量産されている。また、近年では面記録密度のさらなる向上に応じてＴＭＲ素子を用いた再生ヘッドの量産も行なわれつつある。
【０００５】
スピンバルブ型ＧＭＲ素子は、一般に、非磁性層と、この非磁性層の一方の面に形成されたフリー層と、非磁性層の他方の面に形成された磁化固定層と、非磁性層とは反対に位置する側の磁化固定層の上に形成されたピンニング層（一般には反強磁性層）とを有している。フリー層は外部からの信号磁界に応じて磁化の方向が変化するよう作用する層であり、磁化固定層は、ピンニング層（反強磁性層）からの磁界によって、磁化の方向が固定される層である。
【０００６】
ところで、従来のＧＭＲヘッドは、磁気的信号検出用の電流（いわゆる、センス電流）を、ＧＭＲ素子を構成する各層の面に対して平行な方向に流す構造、すなわち、ＣＩＰ(Current In Plane)構造が主流となっていた（ＣＩＰ−ＧＭＲ素子）。これに対して、センス電流を、ＧＭＲ素子を構成する各層の面に対して垂直方向（積層方向）に流す構造、すなわち、ＣＰＰ(Current Perpendicular to Plane)構造のＧＭＲ素子（ＣＰＰ−ＧＭＲ素子）も次世代の素子として開発が進められている。
【０００７】
前述したＴＭＲ素子も電流を流す方向のみからの分類でいえば、ＣＰＰ構造の範疇に入っている。しかしながら、ＴＭＲ素子の積層膜構成および検出原理は、ＣＰＰ−ＧＭＲ素子のそれらとは、異なる。すなわち、ＴＭＲ素子は、一般には、フリー層と、磁化固定層と、これらの間に配置されたトンネルバリア層と、磁化固定層のトンネルバリア層と接する面とは反対側の面に配置された反強磁性層とを有している。トンネルバリア層は、トンネル効果によりスピンを保存した状態で電子が通過できる非磁性絶縁層である。それ以外の層、例えば、フリー層、磁化固定層、および反強磁性層は、スピンバルブ型ＧＭＲ素子に用いられるものと基本的に同様であるといえる。
【０００８】
ところで、ＴＭＲ素子を再生ヘッドに用いる場合には、ＴＭＲ素子の低抵抗化が要求される。その理由は以下のとおりである。つまり、磁気ディスク装置では、記録密度の向上とデータ転送レートの向上が要求されており、それに伴い、再生ヘッドには高周波応答性が良いことが要求される。ところが、ＴＭＲ素子の抵抗値が大きいと、ＴＭＲ素子およびそれに接続される回路において発生する浮遊容量が大きくなり、再生ヘッドの高周波応答特性が低下してしまう。そのため、ＴＭＲ素子には、必然的に素子の低抵抗化が要求されるのである。
【０００９】
一般的に、ＴＭＲ素子の低抵抗化のためには、トンネルバリヤ層の厚みを小さくすることが有効である。しかしながら、トンネルバリア層の厚みを小さくし過ぎると、トンネルバリア層に多くのピンホールが生じることによって、ＴＭＲ素子の寿命が短くなったり、フリー層と磁化固定層との間で磁気的な結合が生じることによって、ノイズの増大やＭＲ比の低下といったＴＭＲ素子の特性の劣化が生じたりするという問題が発生する。ここで、再生ヘッドにおいて発生するノイズをヘッドノイズと言う。ＴＭＲ素子を用いた再生ヘッドにおけるヘッドノイズには、ＧＭＲ素子を用いた再生ヘッドでは発生しないノイズ成分であるショットノイズが含まれる。そのため、ＴＭＲ素子を用いた再生ヘッドでは、ヘッドノイズが大きいという問題がある。
【００１０】
この一方で、ＣＰＰ−ＧＭＲ素子では、十分に大きなＭＲ比が得られないという問題点がある。その原因としては、非磁性導電層と磁性層との界面や、非磁性導電層中において、スピン偏極電子が散乱されるためと考えられる。
【００１１】
また、ＣＰＰ−ＧＭＲ素子では、抵抗値が小さいため、抵抗変化量も小さくなる。そのため、ＣＰＰ−ＧＭＲ素子を用いて大きな再生出力を得るためには、素子に印加する電圧を大きくする必要がある。しかし、素子に印加する電圧を大きくすると、以下のような問題が発生する。つまり、ＣＰＰ−ＧＭＲ素子では、各層の面に対して垂直な方向に電流が流される。すると、フリー層から磁化固定層へ、あるいは磁化固定層からフリー層へスピン偏極電子が注入される。このスピン偏極電子は、フリー層、または磁化固定層において、それらの磁化を回転させるトルク（以下、スピントルク）を発生させる。このスピントルクの大きさは電流密度に比例する。ＣＰＰ−ＧＭＲ素子に印加する電圧を大きくすると、電流密度が増加し、その結果、スピントルクが大きくなる。スピントルクが大きくなると磁化固定層の磁化の方向が変化してしまうという問題が発生する。
【００１２】
このような問題点を解決するために、本願出願人は、すでに、特願２００６−２７５９７２として、ノイズを抑制し、かつスピントルクの影響を抑制しながら大きなＭＲ比を得ることができるようにしたＣＰＰ−ＧＭＲ素子の発明の提案を行なっている。
【００１３】
すなわち、フリー層と磁化固定層との間に介在されるスペーサー層の構造を、好適な態様として、例えば、Ｃｕ／ＺｎＯ／Ｃｕとなるように構成しつつ、磁気抵抗効果素子の面積抵抗（ＡＲ：Area Resistivity）およびスペーサー層の導電率を所定の範囲内となるように規定している。
【００１４】
この提案によれば、上述のごとくスペーサー層を、例えばＣｕ／ＺｎＯ／Ｃｕの三層構造とすることによって、ノイズを抑制し、かつスピントルクの影響を抑制しながら大きなＭＲ比が得られている。
【００１５】
【特許文献１】特開２００３−８１０２号公報
【発明の開示】
【発明が解決しようとする課題】
【００１６】
本願発明は、特願２００６−２７５９７２をさらに改良した発明であり、その提案趣旨は以下の通りである。
【００１７】
すなわち、特願２００６−２７５９７２の提案において、通常のプロセス条件の下では、半導体層であるＺｎＯ層は、酸素欠損している場合が多く、しかも、この酸素欠損状態はウエハー内でばらついていることが本出願人らの実験的によってわかってきた。この酸素欠損のバラツキは、各素子における抵抗値やＭＲ変化率のバラツキを生み出す原因となるおそれがある。
【００１８】
酸素欠損を防止したりあるいは、酸素欠損のバラツキをなくする手法として、半導体層であるＺｎＯ層の表面を積極的に酸化処理することを思いつき、実験的に試みてみた。
【００１９】
しかしながら実際に酸化処理の実験を行なってみると、ＺｎＯ層表面の酸化処理は、シビアなプロセスのコントロールが要求され、多少の製造条件の揺らぎが、下部のＣｕ層や、さらにその下の磁性層の酸化をもたらしてしまうおそれがあることがわかった。そして、このような過度の酸化の状態が生じてしまうと、素子の特性劣化、すなわち、ＧＭＲ素子のＭＲ比が低下してしまうという問題が生じ得るというおそれがある。
【００２０】
このような実状のもと、素子の特性に悪影響を及ぼすことなく、ウエハー内での酸素欠損を防止して酸素欠損のバラツキをなくすることができ、しかも、半導体層の下にある層の酸化を防止することが可能となる新たなスペーサー層の構造の提案（換言すれば、ヘッドノイズを増大させることがなく、高いＭＲ特性が得られるとともに、素子面積抵抗（ＡＲ）のばらつきが抑えられ、膜特性の信頼性が格段と向上するスペーサー層の構造の提案）が要望されている。
【００２１】
なお、公知の先行技術として本願発明に最も関連があると思われる文献として、上記特許文献１として引用した特開２００３−８１０２号が挙げられる。この文献には、磁化方向が固着された磁化固着層と、磁化方向が外部磁界に対応して変化する磁化自由層と、磁化固着層と磁化自由層との間に設けられた非磁性金属中間層と、磁化固着層と磁化自由層との間に設けられ、伝導キャリア数が１０22個／ｃｍ3以下の材料からなる抵抗調節層とを備えたＣＰＰ−ＧＭＲ素子が開示されている。この文献中には、抵抗調節層の材料の一つとして半導体が開示されているが、本願発明の構成に関する示唆は何らなされていない。
【課題を解決するための手段】
【００２２】
上述してきたような課題を解決するために、本発明は、スペーサー層と、前記スペーサー層を挟むようにして積層形成される磁化固定層およびフリー層を有し、この積層方向にセンス電流が印加されてなるＣＰＰ（Current Perpendicular to Plane）構造の巨大磁気抵抗効果素子（ＣＰＰ−ＧＭＲ素子）であって、前記フリー層は、外部磁界に応じて磁化の方向が変化するように機能しており、前記スペーサー層は、非磁性金属材料から形成された第１の非磁性金属層および第２の非磁性金属層と、これらの第１の非磁性金属層および第２の非磁性金属層の間に形成された半導体層を有し、前記半導体層は、ｎ型の酸化物半導体であり、前記第１の非磁性金属層は、成膜順序として、前記第２の非磁性金属層よりも先に成膜される膜であり、当該第１の非磁性金属層と前記半導体層との間に、酸化防止層が形成されており、前記酸化防止層は、前記半導体層との接合において、ショットキーバリア（Schottoky barrier）を生成しない材料から形成される。
【００２３】
また、本発明の好ましい態様として、前記酸化防止層は、その層を構成する材料の仕事関数(work fanction)の値が、前記第１の非磁性金属層を構成する材料の仕事関数の値よりも小さい材料から構成される。
【００２４】
また、本発明の好ましい態様として、前記第１の非磁性金属層がＣｕであり、前記酸化防止層が、Ｒｕ、およびＩｎ、並びにＲｕを主成分とする合金、およびＩｎを主成分とする合金のグループから選択された少なくとも１種であるように構成される。
【００２５】
また、本発明の好ましい態様として、前記第１の非磁性金属層および第２の非磁性金属層が、それぞれ、Ｃｕであり、前記半導体層がＺｎＯであり、前記酸化防止層が、Ｒｕ、およびＩｎ、並びにＲｕを主成分とする合金、およびＩｎを主成分とする合金のグループから選択された少なくとも１種であるように構成される。
【００２６】
また、本発明の好ましい態様として、前記酸化防止層の膜厚は、０．５ｎｍ〜１．５ｎｍであるように構成される。
【００２７】
また、本発明の好ましい態様として、磁気抵抗効果素子の面積抵抗が、０．１〜０．３Ω・μｍ2であるように構成される。
【００２８】
本発明は、前記の磁気抵抗効果素子の製造方法であって、該方法は、前記スペーサー層を形成するに際し、第１の非磁性金属層、酸化防止層、半導体層、を順次スパッタ成膜して３層積層体を形成した後、半導体層の表面の酸化処理を行ない、しかる後、第２の非磁性金属層をスパッタ成膜してなるように構成される。
【００２９】
本発明は、前記の磁気抵抗効果素子の製造方法であって、該方法は、前記スペーサー層を形成するに際し、Ｃｕからなる第１の非磁性金属層、酸化防止層、ＺｎＯからなる半導体層、を順次スパッタ成膜して３層積層体を形成した後、ＺｎＯ半導体層の表面の酸化処理を行ない、しかる後、Ｃｕからなる第２の非磁性金属層をスパッタ成膜してなるように構成される。
【００３０】
また、本発明の磁気抵抗効果素子の製造方法の好ましい態様として、前記半導体層の表面の酸化処理を行なった後、真空中での熱処理を行い、しかる後、第２の非磁性金属層をスパッタ成膜してなるように構成される。
【００３１】
本発明の薄膜磁気ヘッドは、記録媒体に対向する媒体対向面と、前記記録媒体からの信号磁界を検出するために前記媒体対向面の近傍に配置された前記記載の磁気抵抗効果素子と、前記磁気抵抗効果素子の積層方向に電流を流すための一対の電極と、を有してなるように構成される。
【００３２】
本発明のヘッドジンバルアセンブリは、前記の薄膜磁気ヘッドを含み、記録媒体に対向するように配置されるスライダと、前記スライダを弾性的に支持するサスペンションと、を備えてなるように構成される。
【００３３】
本発明のハードディスク装置は、前記の薄膜磁気ヘッドを含み、記録媒体に対向するように配置されるスライダと、前記スライダを支持するとともに前記記録媒体に対して位置決めする位置決め装置と、を備えてなるように構成される。
【発明の効果】
【００３４】
本発明は、スペーサー層と、前記スペーサー層を挟むようにして積層形成される磁化固定層およびフリー層を有し、この積層方向にセンス電流が印加されてなるＣＰＰ（Current Perpendicular to Plane）構造の巨大磁気抵抗効果素子（ＣＰＰ−ＧＭＲ素子）であって、前記フリー層は、外部磁界に応じて磁化の方向が変化するように機能しており、前記スペーサー層は、非磁性金属材料から形成された第１の非磁性金属層および第２の非磁性金属層と、これらの第１の非磁性金属層および第２の非磁性金属層の間に形成された半導体層を有し、前記半導体層は、ｎ型の酸化物半導体であり、前記第１の非磁性金属層は、成膜順序として、前記第２の非磁性金属層よりも先に成膜される膜であり、当該第１の非磁性金属層と前記半導体層との間に、酸化防止層が形成されており、前記酸化防止層は、前記半導体層との接合において、ショットキーバリア（Schottoky barrier）を生成しない材料から形成されているので、ヘッドノイズを増大させることなく、高いＭＲ特性が得られるとともに、素子面積抵抗（ＡＲ）のばらつきが抑えられ、膜特性の信頼性が格段と向上するという極めて優れた効果が得られる。
【発明を実施するための最良の形態】
【００３５】
以下、本発明を実施するための最良の形態について詳細に説明する。
【００３６】
図１は、本発明の実施の形態における再生ヘッドのＡＢＳ（Air Bearing Surface）であって、特に本発明の要部であるＣＰＰ構造の巨大磁気抵抗効果素子（ＣＰＰ−ＧＭＲ素子）のＡＢＳを模式的に示した図面である。ＡＢＳとは、再生ヘッドが記録媒体と対向する面（以下、媒体対向面ともいう）に相当するのであるが、本発明でいうＡＢＳは素子の積層構造が明瞭に観察できる位置での断面までを含む趣旨であり、例えば、厳密な意味での媒体対向面に位置しているＤＬＣ等の保護層（素子を覆う保護層）は必要に応じて省略して考えることができる。
【００３７】
図２は、本発明の好適な一実施の形態に係る薄膜磁気ヘッドの構成を説明するための図面であり、薄膜磁気ヘッドのＡＢＳおよび基板に垂直な断面を示した図面である。
【００３８】
図３は、本発明の好適な一実施の形態に係る薄膜磁気ヘッドの構成を説明するための図面であり、特に、薄膜磁気ヘッドの磁極部分のＡＢＳに平行な断面を示した図面である。
【００３９】
図４は、本発明の一実施の形態におけるヘッドジンバルアセンブリに含まれるスライダを示す斜視図である。図５は、本発明の一実施の形態におけるヘッドジンバルアセンブリを含むヘッドアームアセンブリを示す斜視図である。図６は、本発明の一実施の形態におけるハードディスク装置の要部を示す説明図である。図７は、本発明の一実施の形態におけるハードディスク装置の平面図である。
【００４０】
〔ＣＰＰ構造の巨大磁気抵抗効果素子（ＣＰＰ−ＧＭＲ素子）〕  
図１を参照して、本発明のＣＰＰ構造の巨大磁気抵抗効果素子（ＣＰＰ−ＧＭＲ素子）を有する再生ヘッドの構成について、詳細に説明する。
【００４１】
図１は、上述したように、再生ヘッドの媒体対向面に平行な断面に相当する断面図である。
【００４２】
本実施の形態における再生ヘッドは、図１に示されるように所定の間隔を開けて図面の上下に対向配置された第１のシールド層３および第２のシールド層８と、これら第１のシールド層３と第２のシールド層８との間に配置された巨大磁気抵抗効果素子５（以下、単に「ＧＭＲ素子５」と称す）と、ＧＭＲ素子５の２つの側部およびこの側部に沿って第１のシールド層３の上面の一部を覆う絶縁膜４と、絶縁膜４を介してＧＭＲ素子５の２つの側部に隣接する２つのバイアス磁界印加層６とを有している。
【００４３】
本実施の形態における第１のシールド層３と第２のシールド層８は、いわゆる磁気シールドの役目と、一対の電極として役目を兼ね備えている。つまり、磁気シールド機能に加え、センス電流をＧＭＲ素子に対して、ＧＭＲ素子５を構成する各層の面と交差する方向、例えば、ＧＭＲ素子を構成する各層の面に対して垂直な方向（積層方向）に流すための一対の電極としての機能をも有している。
【００４４】
なお、第１のシールド層３と第２のシールド層８とは別に、新たに、ＧＭＲ素子の上下に一対の電極を形成するようにしてもよい。
【００４５】
本発明における再生ヘッドは、本発明の要部であるＣＰＰ構造のＧＭＲ素子５を有している。
【００４６】
本発明におけるＣＰＰ構造のＧＭＲ素子５は、その構造を大きな概念でわかやすく区分して説明すると、図１に示されるごとく、スペーサー層４０と、このスペーサー層４０を挟むようにして積層形成される磁化固定層３０およびフリー層５０を有している。そして、ＧＭＲ素子５の積層方向にセンス電流が印加されて、その素子機能を発揮するようになっている。つまり、ＣＰＰ（Current Perpendicular to Plane）構造のＧＭＲ素子５である。
【００４７】
フリー層５０は、外部磁界、すなわち記録媒体からの信号磁界に応じて磁化の方向が変化する層であり、磁化固定層３０は、反強磁性層２２の作用によって磁化の方向が固定された層である。図１には、反強磁性層２２をボトム側（第１のシールド層３側）に形成した実施の形態が示されているが、反強磁性層２２をトップ側（第２のシールド層８側）に形成して、フリー層５０と磁化固定層３０の位置を入れ替えた実施の形態とすることもできる。
【００４８】
（磁化固定層３０の説明）
本発明における磁化固定層３０は、第１のシールド層３の上に形成された下地層２１を介して形成されたピンニング作用を果たす反強磁性層２２の上に形成されている。
【００４９】
好適な態様として磁化固定層３０は、反強磁性層２２側から、アウター層３１、非磁性中間層３２、およびインナー層３３が順次積層された構成、すなわち、いわゆるシンセティックピンド層を構成している。
【００５０】
アウター層３１およびインナー層３３は、例えば、ＣｏやＦｅを含む強磁性材料からなる強磁性層を有して構成される。アウター層３１とインナー層３３は、反強磁性的に結合し、互いの磁化の方向が逆方向となるように固定されている。
【００５１】
アウター層３１およびインナー層３３は、例えば、Ｃｏ70Ｆｅ30（原子％）の合金層とすることが好ましい。アウター層の厚さは、３〜７ｎｍ程度、インナー層３３の厚さは３〜１０ｎｍ程度とすることが好ましい。また、インナー層３３には、ホイスラー合金層を含んでいてもよい。
【００５２】
非磁性中間層３２は、例えば、Ｒｕ，Ｒｈ，Ｉｒ，Ｒｅ，Ｃｒ，Ｚｒ，Ｃｕのグループから選ばれた少なくとも１種を含む非磁性材料から構成される。非磁性中間層３２の厚さは、例えば０．３５〜１．０ｎｍ程度とされる。非磁性中間層３２はインナー層３３の磁化と、アウター層３１の磁化とを互いに逆方向に固定するために設けられている。「磁化が互いに逆方向」というのは、これらの２つの磁化が互いに１８０°異なる場合のみに狭く限定解釈されることなく、１８０°±２０°異なる場合をも含む広い概念である。
【００５３】
（フリー層５０の説明）
フリー層５０は、外部磁界、すなわち記録媒体からの信号磁界に応じて磁化の方向が変化する層であり、保磁力が小さい強磁性層（軟磁性層）により構成されている。フリー層５０の厚さは、例えば２〜１０ｎｍ程度とされる。単層のみで構成することもできるが、積層された複数の強磁性層を含んだ多層膜としてもよい。また、フリー層５０には、ホイスラー合金層を含んでいてもよい。
【００５４】
このようなフリー層５０の上には、図１に示されるごとく、例えばＴａやＲｕ層からなる保護層２６が形成される。その厚さは、０．５〜２０ｎｍ程度とされる。
【００５５】
（スペーサー層４０の説明）
図１に示される態様において、本発明におけるスペーサー層４０は、第１の非磁性金属層４１および第２の非磁性金属層４３と、これらの第１および第２の非磁性金属層４１，４３の間に形成された半導体層４２を有し構成されている。
【００５６】
第１の非磁性金属層４１は、成膜順序として、第２の非磁性金属層４３よりも先に成膜される膜であり、本発明においては、第１の非磁性金属層４１と半導体層４２との間に、さらに酸化防止層４５が挿入されたような形態で形成されている。
【００５７】
本発明で用いられる酸化防止層４５は、半導体層４２との接合、特に、接合界面において、ショットキーバリア（Schottoky barrier）を生成しない材料から形成される必要がある。半導体である半導体層４２と金属である第１の非磁性金属層４１との界面にショットキーバリアが存在すると、ヘッドノイズが増大するという問題が生じてしまう。
【００５８】
ショットキーバリアを形成させないようにするために、酸化防止層４５は、その層４５を構成する材料の仕事関数(work fanction)の値が、第１の非磁性金属層４１を構成する仕事関数の値よりも小さい値の材料からなるように構成される。
【００５９】
「仕事関数」は、金属や半導体の結晶表面から１個の電子を表面のすぐ外側に取り出すのに必要な最小のエネルギーとして定義される。
【００６０】
〔本発明におけるスペーサー層４０の具体的構成〕
本発明におけるスペーサー層４０の具体的構成について、以下詳細に説明する。
【００６１】
（第１の非磁性金属層４１および第２の非磁性金属層４３）
第１の非磁性金属層４１および第２の非磁性金属層４３は、それぞれ、Ｃｕから構成される。その厚さは、０．３〜２．０ｎｍ、好ましくは、０．５〜１．０ｎｍとされる。この値が、０．３ｎｍ未満となると、ＭＲ比が低下する。これは第１および第２の非磁性金属層の厚さが小さくなり過ぎると、第１および第２の非磁性金属層が連続的に成長せずに島状になり、その結果、スピン偏極電子の散乱が発生しやすくなるためと考えられる。また、この値が３．０ｎｍを超えて大きくなりすぎても、ＭＲ比が低下する。この場合もやはり、第１および第２の非磁性金属層中でのスピン偏極電子の散乱が顕著に発生してしまうためであると考えられる。
【００６２】
このような第１の非磁性金属層４１および第２の非磁性金属層４３の片面（仕事関数調整層４５、４７と接する側と反対の面）は、前述した強磁性層である磁化固定層３０およびフリー層５０と接しているが、スピン偏極した伝導電子を生成させるためには、第１の非磁性金属層４１および第２の非磁性金属層４３はＣｕから構成させ、かつ界面に不純物が介在しないようにする必要がある。なお、本実施の形態では、図１に示されるように第１の非磁性金属層４１が磁化固定層３０側に位置しており、第２の非磁性金属層４３がフリー層５０側に位置している場合が例示してある。
【００６３】
本発明においては、第１の非磁性金属層４１は、成膜順序として、第２の非磁性金属層４３よりも先に成膜される膜として定義されている。従って、図１に示されるように反強磁性層２２がボトム側にある素子形態（いわゆる反強磁性層ボトムタイプ）では、第１の非磁性金属層４１は、磁化固定層３０と接する形態となる。この形態とは逆に、反強磁性層２２がトップ側にある素子形態（図示してないが、いわゆる反強磁性層トップタイプ）では、第１の非磁性金属層４１は、フリー層と接する形態となる。
【００６４】
（半導体層４２）
半導体層４２は、酸化物半導体、すなわち、ＺｎＯ、ＴｉＯ、ＳｎＯ2、Ｇａ2Ｏ3、ＩｎＯから選択された１種からなるｎ型半導体として構成される。より好ましいのは、ＺｎＯである。
【００６５】
半導体層４２をＺｎＯから構成する場合、その厚さは、１．２〜２．０ｎｍ程度とされる。
【００６６】
（酸化防止層４５）
酸化防止層４５は、酸化され難い材料から構成されることが望ましいが、前述したようにショットキーバリアを形成させないようにするために、酸化防止層４５を構成する材料の仕事関数(work fanction)の値が、第１の非磁性金属層４１を構成する材料の仕事関数の値よりも小さい材料からなるように構成される。
【００６７】
このような観点から、第１の非磁性金属層４１がＣｕの場合、酸化防止層４５は、Ｒｕ、およびＩｎ、並びにＲｕを主成分とする合金、およびＩｎを主成分とする合金のグループから選択された少なくとも１種から構成される。このような材料は、例えばＺｎＯ半導体層界面において、ＺｎＯの微妙な構造変化に伴うエネルギー状態の変化に対しても、広いマージンでショットキーバリアの生成が防止されるので好ましい。例えば、Ｃｕ／ＺｎＯ界面でショットキーバリアが形成されていないのは、Ｃｕの仕事関数がＺｎＯよりも小さいからであると推測され、さらにＲｕやＩｎは、Ｃｕと仕事関数が近いもしくは小さいからであると推測され、本発明の酸化防止層については後述の実験により効果が確認されている。なお、ＺｎＯ界面でショットキーバリアを生成しないという条件から、一般的に酸化防止層として用いられるＡｕやＰｔは除外される。
【００６８】
本発明の酸化防止層であるＲｕを主成分とする合金としては、ＲｕＣｕ、ＲｕＰｄ、ＲｕＡｕ等が挙げられる。
【００６９】
また、本発明の酸化防止層であるＩｎを主成分とする合金としては、ＩｎＰｄ、ＩｎＡｕ等が挙げられる。本発明において「主成分とする合金」という記載は、酸化防止機能を有しつつ、ショットキーバリアを形成させない合金組成の範囲のものを意味する。従って、ＲｕやＩｎ以外の他元素が合金成分として多く含まれ、本来の酸化防止層４５としての機能が失われる場合は、対象外となる。
【００７０】
このような酸化防止層４５の膜厚は、０．５ｎｍ〜１．５ｎｍ、より好ましくは、０．８ｎｍ〜１．２ｎｍとされる。この値が０．５ｎｍ未満となると、本来の酸化防止層４５としての機能を十分に発揮することができない。また、この値が１．５ｎｍを超えるとＭＲ比が低下するという特性劣化の不都合が生じるとともに、リードギャップが広がる傾向となり好ましくない。
【００７１】
このような構成からなるスペーサー層４０の導電率は、１３３〜４３２（Ｓ／ｃｍ）、好ましくは２００〜３５０（Ｓ／ｃｍ）の範囲内とすることが望ましい。スペーサー層４０の導電率は、スペーサー層４０の抵抗率（Ω・ｃｍ）の逆数として定義される。
【００７２】
本発明の磁気抵抗効果素子の製造方法において、前記スペーサー層４０を形成する際は、第１の非磁性金属層４１、酸化防止層４５、酸化物半導体からなる半導体層４２、を順次スパッタ成膜して３層積層体を形成した後、半導体層４２の表面の酸化処理を行ない、しかる後、第２の非磁性金属層４３をスパッタ成膜してスペーサー層４０が形成される。
【００７３】
より好ましい具体的態様として、スペーサー層４０を形成するに際し、Ｃｕからなる第１の非磁性金属層４１、酸化防止層４５、ＺｎＯからなる半導体層４２、を順次スパッタ成膜して３層積層体を形成した後、ＺｎＯ半導体層４２の表面の酸化処理を行ない、しかる後、Ｃｕからなる第２の非磁性金属層をスパッタ成膜してスペーサー層４０が形成される。ＺｎＯ半導体層４２の表面の酸化処理を行なうことによって、酸素欠損がなくなり、均一組成のＺｎＯ半導体層４２が形成され、素子の特性（例えば、ＲＡやＭＲ比）の均一化が図られる。
【００７４】
半導体層４２の表面の酸化処理は、具体的には、自然酸化法という処理や、プラズマ酸化法、ラジカル酸化法という処理を行なえばよい。
【００７５】
また、本発明におけるより好ましい製法の態様として、上述のごとく半導体層の表面の酸化処理を行なった後、真空中での熱処理操作を行い、しかる後、第２の非磁性金属層をスパッタ成膜するようにすることが望ましい。真空中での熱処理操作を行なうことによって、余分な酸素を除去等することができ、さらなる素子の特性（例えば、ＲＡやＭＲ比）の均一化が図られる。なお、余分な酸素は、酸化防止層の存在により、半導体層の下部には拡散せずに、全て、真空チャンバー内に放出される。
【００７６】
「真空中での熱処理操作」とは、真空度１０-8〜１０-5Ｐａ、処理温度１５０〜２５０℃の操作条件をいい、通常は真空チャンバー内で操作が行われる。
【００７７】
なお、上述してきたスペーサー層は、通常、成膜後所定の熱処理が行なわれる。半導体層を結晶化させて、膜の低抵抗化を図るためである。成膜後とは、半導体層の成膜後の意味と、素子全体の成膜後の意味の両方を含む。通常は、素子全体の成膜後に熱処理が行なわれる。
【００７８】
（反強磁性層２２の説明）
反強磁性層２２は、上述したように磁化固定層３０との交換結合により、磁化固定層３０の磁化の方向を固定するように作用している。
【００７９】
反強磁性層２２は、例えば、Ｐｔ，Ｒｕ，Ｒｈ，Ｐｄ，Ｎｉ，Ｃｕ，Ｉｒ，ＣｒおよびＦｅのグループの中から選ばれた少なくとも１種からなる元素Ｍ´と、Ｍｎとを含む反強磁性材料から構成される。Ｍｎの含有量は３５〜９５原子％とすることが好ましい。反強磁性材料の中には、（１）熱処理しなくても反強磁性を示して強磁性材料との間で交換結合磁界を誘起する非熱処理系反強磁性材料と、（２）熱処理により反強磁性を示すようになる熱処理系反強磁性材料とがある。本発明においては（１）、（２）のいずれのタイプを用いても良い。非熱処理系反強磁性材料としては、ＲｕＲｈＭｎ，ＦｅＭｎ、ＩｒＭｎ等が例示できる。熱処理系反強磁性材料としては、ＰｔＭｎ，ＮｉＭｎ，ＰｔＲｈＭｎ等が例示できる。
【００８０】
反強磁性層２２の厚さは、５〜３０ｎｍ程度とされる。
【００８１】
なお、磁化固定層３０の磁化の方向を固定するための層として、上記反強磁性層に代えてＣｏＰｔ等の硬磁性材料からなる硬磁性層を設けるようにしてもよい。
【００８２】
また、反磁性層２２の下に形成されている下地層２１は、その上に形成される各層の結晶性や配向性を向上させるための層であり、特に、反強磁性層２２と磁化固定層３０との交換結合を良好にするために設けられる。このような下地層２１としては、例えばＴａ層とＮｉＣｒ層との積層体が用いられる。下地層２１の厚さは、例えば２〜６ｎｍ程度とされる。
【００８３】
本発明における磁気抵抗効果素子５（ＣＰＰ−ＧＭＲ素子５）の面積抵抗（ＡＲ：Area Resistivity）は、０．１〜０．３Ω・μｍ2の範囲、好ましくは、０．１２〜０．３Ω・μｍ2の範囲、より好ましくは、０．１４〜０．２８Ω・μｍ2の範囲である。０．１〜０．３Ω・μｍ2の範囲を外れると、ノイズを抑制し、かつスピントルクの影響を抑制しながら大きなＭＲ比を得ることが困難となってしまう。
【００８４】
面積抵抗ＡＲの測定対象となる素子（ＣＰＰ−ＧＭＲ素子）は、図１に示されるごとく、下地層２１、反強磁性層２２、磁化固定層３０、スペーサー層４０、フリー層５０、および保護層２６の積層体である。
【００８５】
さらに、図１に示される絶縁層４を構成する材料としては、例えばアルミナが用いられる。バイアス磁界印加層６としては、例えば、硬磁性層（ハードマグネット）や、強磁性層と反強磁性層との積層体が用いられ、具体的には、ＣｏＰｔやＣｏＣｒＰｔを例示することができる。
【００８６】
上述してきた本発明の実施形態におけるＣＰＰ構造の巨大磁気抵抗効果素子（ＣＰＰ−ＧＭＲ素子）は、例えば、スパッタ法等の真空成膜法を用いて形成することができる。また、必要に応じて、成膜後の熱処理が施される。
【００８７】
（薄膜磁気ヘッドの全体構成の説明） 
次いで、上述してきた磁気抵抗効果素子を備えてなる薄膜磁気ヘッドの全体構成について説明する。前述したように図２および図３は本発明の好適な一実施の形態に係る薄膜磁気ヘッドの構成について説明するための図面であり、図２は、薄膜磁気ヘッドのＡＢＳおよび基板に垂直な断面を示している。図３は、薄膜磁気ヘッドの磁極部分のＡＢＳに平行な断面を示している。
【００８８】
薄膜磁気ヘッドの全体構造は、その製造工程に沿って説明することによりその構造が容易に理解できると思われる。そのため、以下、製造工程を踏まえて薄膜磁気ヘッドの全体構造を説明する。
【００８９】
まず、アルティック（Ａｌ2Ｏ3・ＴｉＣ）等のセラミック材料よりなる基板１の上に、スパッタ法等によって、アルミナ（Ａｌ2Ｏ3）、二酸化珪素（ＳｉＯ2）等の絶縁材料からなる絶縁層２を形成する。厚さは、例えば０．５〜２０μｍ程度とする。
【００９０】
次に、この絶縁層２の上に、磁性材料からなる再生ヘッド用の下部シールド層３を形成する。厚さは、例えば０．１〜５μｍ程度とする。このような下部シールド層３に用いられる磁性材料としては、例えば、ＦｅＡｌＳｉ、ＮｉＦｅ、ＣｏＦｅ、ＣｏＦｅＮｉ、ＦｅＮ、ＦｅＺｒＮ、ＦｅＴａＮ、ＣｏＺｒＮｂ、ＣｏＺｒＴａ等が挙げられる。下部シールド層３は、スパッタ法またはめっき法等によって形成される。
【００９１】
次に、下部シールド層３の上に、再生用のＣＰＰ−ＧＭＲ素子５を形成する。
【００９２】
次に、図面では示していないが、ＭＲ素子の２つの側部および第１のシールド層３の上面を覆うように絶縁膜を形成する。絶縁膜はアルミナ等の絶縁材料より形成される。
【００９３】
次に、絶縁膜を介してＭＲ素子５の２つの側部に隣接するように、２つのバイアス磁界印加層６を形成する。次に、ＣＰＰ−ＧＭＲ素子５およびバイアス磁界印加層６の周囲に配置されるように絶縁膜７を形成する。絶縁膜７は、アルミナ等の絶縁材料によって形成される。
【００９４】
次に、ＣＰＰ−ＧＭＲ素子５、バイアス磁界印加層６および絶縁層７の上に、磁性材料からなる再生ヘッド用の第２のシールド層８を形成する。第２のシールド層８は、例えば、めっき法やスパッタ法により形成される。
【００９５】
次に、上部シールド層８の上に、スパッタ法等によって、アルミナ等の絶縁材料からなる分離層１８を形成する。次に、この分離層１８の上に、例えば、めっき法やスパッタ法により、磁性材料からなる記録ヘッド用の下部磁極層１９を形成する。第２のシールド層８および下部磁極層１９に用いられる磁性材料としては、ＮｉＦｅ，ＣｏＦｅ，ＣｏＦｅＮｉ，ＦｅＮ等の軟磁性材料があげられる。なお、第２のシールド層８、分離層１８および下部磁極層１９の積層体の代わりに、下部電極層を兼ねた第２のシールド層を設けても良い。
【００９６】
次に、下部磁極層１９の上に、スパッタ法等によって、アルミナ等の非磁性材料からなる記録ギャップ層９が形成される。厚さは、５０〜３００ｎｍ程度とされる。
【００９７】
次に、磁路形成のために、後述する薄膜コイルの中心部において、記録ギャップ層９を部分的にエッチングしてコンタクトホール９ａを形成する。
【００９８】
次に、記録ギャップ層９の上に、例えば銅（Ｃｕ）からなる薄膜コイルの第１層部分１０を、例えば２〜３μｍの厚さに形成する。なお、図２において、符号１０ａは、第１層部分１０のうち、後述する薄膜コイルの第２層部分１５に接続される接続部を示している。第１層部分１０は、コンタクトホール９ａの周囲に巻回される。
【００９９】
次に、薄膜コイルの第１層部分１０およびその周辺の記録ギャップ層９を覆うように、フォトレジスト等の、加熱時に流動性を有する有機材料からなる絶縁層１１を所定のパターンに形成する。
【０１００】
次に、絶縁層１１の表面を平坦にするために所定の温度で熱処理する。この熱処理により、絶縁層１１の外周および内周の各端縁部分は、丸みを帯びた斜面形状となる。
【０１０１】
次に、絶縁層１１のうちの後述する媒体対向面２０側の斜面部分から媒体対向面２０側にかけての領域において、記録ギャップ層９および絶縁層１１の上に、記録ヘッド用の磁性材料によって、上部磁極層１２のトラック幅規定層１２ａを形成する。上部磁極層１２は、このトラック幅規定層１２ａと、後述する連結部分層１２ｂおよびヨーク部分層１２ｃとで構成される。
【０１０２】
トラック幅規定層１２ａは、記録ギャップ層９の上に形成され、上部磁極層１２の磁極部分となる先端部と、絶縁層１１の媒体対向面２０側の斜面部分の上に形成されヨーク部分層１２ｃに接続される接続部と、を有している。先端部の幅は記録トラック幅と等しくなっている。接続部の幅は、先端部の幅よりも大きくなっている。
【０１０３】
トラック幅規定層１２ａを形成する際には、同時にコンタクトホール９ａの上に磁性材料からなる連結部分層１２ｂを形成するとともに、接続部１０ａの上に磁性材料からなる接続層１３を形成する。連結部分層１２ｂは、上部磁極層１２のうち、上部シールド層８に磁気的に連結される部分を構成する。
【０１０４】
次に、磁極トリミングを行なう。すなわち、トラック幅規定層１２ａの周辺領域において、トラック幅規定層１２ａをマスクとして、記録ギャップ層９および上部シールド層８の磁極部分における記録ギャップ層９側の少なくとも一部をエッチングする。これにより、図３に示されるごとく、上部磁極層１２の磁極部分、記録ギャップ層９および上部シールド層８の磁極部分の少なくとも一部の各幅が揃えられたトリム（Trim）構造が形成される。このトリム構造によれば、記録ギャップ層９の近傍における磁束の広がりによる実効的なトラック幅の増加を防止することができる。
【０１０５】
次に、全体に、アルミナ等の無機絶縁材料からなる絶縁層１４を、例えば３〜４μｍ厚さに形成する。
【０１０６】
次に、この絶縁層１４を、例えば化学機械研摩によって、トラック幅規定層１２ａ、連結部分層１２ｂ、接続層１３の表面に至るまで研摩して平坦化する。
【０１０７】
次に、平坦化された絶縁層１４の上に、例えば銅（Ｃｕ）からなる薄膜コイルの第２層部分１５を、例えば２〜３μｍの厚さに形成する。なお、図２において、符号１５ａは、第２層部分１５のうち、接続層１３を介して薄膜コイルの第１層部分１０の接続部１０ａに接続される接続部を示している。第２層部分１５は、連結部分層１２ｂの周囲に巻回される。
【０１０８】
次に、薄膜コイルの第２層部分１５およびその周辺の絶縁層１４を覆うように、フォトレジスト等の、加熱時に流動性を有する有機材料からなる絶縁層１６を所定のパターンに形成する。
【０１０９】
次に、絶縁層１６の表面を平坦にするために所定の温度で熱処理する。この熱処理により、絶縁層１６の外周および内周の各端縁部分は、丸みを帯びた斜面形状となる。
【０１１０】
次に、トラック幅規定層１２ａ、絶縁層１４、１６および連結部分層１２ｂの上にパーマロイ等の記録ヘッド用の磁性材料によって、上部磁性層１２のヨーク部分を構成するヨーク部分層１２ｃを形成する。ヨーク部分層１２ｃの媒体対向面２０側の端部は、媒体対向面２０から離れた位置に配置されている。また、ヨーク部分層１２ｃは、連結部分層１２ｂを介して下部磁極層１９に接続されている。
【０１１１】
次に、全体を覆うように、例えばアルミナからなるオーバーコート層１７を形成する。最後に、上記各層を含むスライダの機械加工を行い、記録ヘッドおよび再生ヘッドを含む薄膜ヘッドの媒体対向面２０を形成して、薄膜磁気ヘッドが完成する。
【０１１２】
このようにして製造される薄膜磁気ヘッドは、記録媒体に対向する媒体対向面２０と、前述した再生ヘッドと、記録ヘッド（誘導型磁気変換素子）とを備えている。
【０１１３】
記録ヘッドは、媒体対向面２０側において互いに対向する磁極部分を含むとともに、互いに磁気的に連結された下部磁極層１９および上部磁極層１２と、この下部磁極層１９の磁極部分と上部磁極層１２の磁極部分との間に設けられた記録ギャップ層９と、少なくとも一部が下部磁極層１９および上部磁極層１２の間に、これらに対して絶縁された状態で配置された薄膜コイル１０、１５と、を有している。
【０１１４】
このような薄膜磁気ヘッドでは、図２に示されるように、媒体対向面２０から、絶縁層１１の媒体対向面側の端部までの長さが、スロートハイト（図面上、符号ＴＨで示される）となる。なお、スロートハイトとは、媒体対向面２０から、２つの磁極層の間隔が開き始める位置までの長さ（高さ）をいう。
【０１１５】
（薄膜磁気ヘッドの作用の説明） 
次に、本実施の形態に係る薄膜磁気ヘッドの作用について説明する。薄膜磁気ヘッドは、記録ヘッドによって記録媒体に情報を記録し、再生ヘッドによって、記録媒体に記録されている情報を再生する。
【０１１６】
再生ヘッドにおいて、バイアス磁界印加層６によるバイアス磁界の方向は、媒体対向面２０に垂直な方向と直交している。ＣＰＰ−ＧＭＲ素子５において、信号磁界がない状態では、フリー層５０の磁化の方向は、バイアス磁界の方向に揃えられている。磁化固定層３０の磁化の方向は、媒体対向面２０に垂直な方向に固定されている。
【０１１７】
ＣＰＰ−ＧＭＲ素子５では、記録媒体からの信号磁界に応じてフリー層５０の磁化の方向が変化し、これにより、フリー層５０の磁化の方向と磁化固定層３０の磁化の方向との間の相対角度が変化し、その結果、ＣＰＰ−ＧＭＲ素子５の抵抗値が変化する。ＣＰＰ−ＧＭＲ素子５の抵抗値は、第１および第２のシールド層３，８によって、ＭＲ素子にセンス電流を流したときの２つの電極層３，８間の電位差より求めることができる。このようにして、再生ヘッドによって、記録媒体に記録されている情報を再生することができる。
【０１１８】
（ヘッドジンバルアセンブリおよびハードディスク装置についての説明） 
以下、本実施の形態に係るヘッドジンバルアセンブリおよびハードディスク装置について説明する。
【０１１９】
まず、図４を参照して、ヘッドジンバルアセンブリに含まれるスライダ２１０について説明する。ハードディスク装置において、スライダ２１０は、回転駆動される円盤状の記録媒体であるハードディスクに対向するように配置される。このスライダ２１０は、主に図２における基板１およびオーバーコート１７からなる基体２１１を備えている。
【０１２０】
基体２１１は、ほぼ六面体形状をなしている。基体２１１の六面のうちの一面は、ハードディスクに対向するようになっている。この一面には、媒体対向面２０が形成されている。
【０１２１】
ハードディスクが図４におけるｚ方向に回転すると、ハードディスクとスライダ２１０との間を通過する空気流によって、スライダ２１０に、図４におけるｙ方向の下方に揚力が生じる。スライダ２１０は、この揚力によってハードディスクの表面から浮上するようになっている。なお、図４におけるｘ方向は、ハードディスクのトラック横断方向である。
【０１２２】
スライダ２１０の空気流出側の端部（図４における左下の端部）の近傍には、本実施の形態に係る薄膜磁気ヘッド１００が形成されている。
【０１２３】
次に、図５を参照して、本実施の形態に係るヘッドジンバルアセンブリ２２０について説明する。ヘッドジンバルアセンブリ２２０は、スライダ２１０と、このスライダ２１０を弾性的に支持するサスペンション２２１とを備えている。サスペンション２２１は、例えばステンレス鋼によって形成された板ばね状のロードビーム２２２、このロードビーム２２２の一端部に設けられると共にスライダ２１０が接合され、スライダ２１０に適度な自由度を与えるフレクシャ２２３と、ロードビーム２２２の他端部に設けられたベースプレート２２４とを有している。
【０１２４】
ベースプレート２２４は、スライダ２１０をハードディスク２６２のトラック横断方向ｘに移動させるためのアクチュエータのアーム２３０に取り付けられるようになっている。アクチュエータは、アーム２３０と、このアーム２３０を駆動するボイスコイルモータとを有している。フレクシャ２２３において、スライダ２１０が取り付けられる部分には、スライダ２１０の姿勢を一定に保つためのジンバル部が設けられている。
【０１２５】
ヘッドジンバルアセンブリ２２０は、アクチュエータのアーム２３０に取り付けられる。１つのアーム２３０にヘッドジンバルアセンブリ２２０を取り付けたものはヘッドアームアセンブリと呼ばれる。また、複数のアームを有するキャリッジの各アームにヘッドジンバルアセンブリ２２０を取り付けたものはヘッドスタックアセンブリと呼ばれる。
【０１２６】
図５は、ヘッドアームアセンブリの一例を示している。このヘッドアームアセンブリでは、アーム２３０の一端部にヘッドジンバルアセンブリ２２０が取り付けられている。アーム２３０の他端部には、ボイスコイルモータの一部となるコイル２３１が取り付けられている。アーム２３０の中間部には、アーム２３０を回動自在に支持するための軸２３４に取り付けられる軸受け部２３３が設けられている。
【０１２７】
次に図６および図７を参照して、ヘッドスタックアセンブリの一例と本実施の形態に係るハードディスク装置について説明する。
【０１２８】
図６はハードディスク装置の要部を示す説明図、図７はハードディスク装置の平面図である。
【０１２９】
ヘッドスタックアセンブリ２５０は、複数のアーム２５２を有するキャリッジ２５１を有している。複数のアーム２５２には、複数のヘッドジンバルアセンブリ２２０が、互いに間隔を開けて垂直方向に並ぶように取り付けられている。キャリッジ２５１においてアーム２５２とは反対側には、ボイスコイルモータの一部となるコイル２５３が取り付けられている。ヘッドスタックアセンブリ２５０は、ハードディスク装置に組み込まれる。
【０１３０】
ハードディスク装置は、スピンドルモータ２６１に取り付けられた複数枚のハードディスク２６２を有している。各ハードディスク２６２毎に、ハードディスク２６２を挟んで対向するように２つのスライダ２１０が配置される。また、ボイスコイルモータは、ヘッドスタックアセンブリ２５０のコイル２５３を挟んで対向する位置に配置された永久磁石２６３を有している。
【０１３１】
スライダ２１０を除くヘッドスタックアセンブリ２５０およびアクチュエータは、本発明における位置決め装置に対応しスライダ２１０を支持すると共にハードディスク２６２に対して位置決めする。
【０１３２】
本実施の形態に係るハードディスク装置では、アクチュエータによって、スライダ２１０をハードディスク２６２のトラック横断方向に移動させて、スライダ２１０をハードディスク２６２に対して位置決めする。スライダ２１０に含まれる薄膜磁気ヘッドは、記録ヘッドによって、ハードディスク２６２に情報を記録し、再生ヘッドによって、ハードディスク２６２に記録されている情報を再生する。
【０１３３】
本実施の形態に係るヘッドジンバルアセンブリおよびハードディスク装置は、前述の本実施の形態に係る薄膜磁気ヘッドと同様の効果を奏する。
【０１３４】
また、実施の形態では、基本側に再生ヘッドを形成し、その上に、記録ヘッドを積層した構造の薄膜磁気ヘッドについて説明したが、この積層順序を逆にしてもよい。また、読み取り専用として用いる場合には、薄膜磁気ヘッドを、再生ヘッドだけを備えた構成としてもよい。
【０１３５】
また、本発明の要部は磁気ヘッドに限らず、いわゆる磁界を検知するための薄膜磁界センサーとして応用することができる。
【実施例】
【０１３６】
上述してきたＣＰＰ−ＧＭＲ素子の発明を、以下に示す具体的実施例によりさらに詳細に説明する。
【０１３７】
〔実験例Ｉ〕
下記表１に示されるような積層構造からなる本発明のＣＰＰ−ＧＭＲ素子サンプルを、作製した。
【０１３８】
【表１】
2008112880.tif 000003
【０１３９】
（本発明素子サンプル１）
スペーサー層の製造に際して、磁化固定層の上に、第１の非磁性金属層Ｃｕを厚さ０．５ｎｍにスパッタ成膜し、次いで、Ｒｕ酸化防止層を厚さ０．５ｎｍにスパッタ成膜し、次いで、半導体層であるＺｎＯ層を１．２ｎｍ厚さに成膜した。ここで、ＺｎＯ層は、Ｚｎ単体がスパッタにより形成できないために、ＺｎＯのターゲットを用いてスパッタ成膜した。ＺｎＯのターゲットはできるだけ酸素欠損していないものを用いた。
【０１４０】
次いで、半導体層であるＺｎＯ層の酸素欠損を完全になくする目的で、ＺｎＯ表面の酸化処理を行なった。酸化処理は、プラズマ酸化法により行なった。具体的条件は、出力（Ｐｏｗｅｒ）２５Ｗ、Ｏ2流量（Ｏ2ｆｌｏｗ）０．５ｓｃｃｍ、酸化時間３０ｓｅｃで行なった。
【０１４１】
この酸化処理の後、第２の非磁性金属層Ｃｕを厚さ０．７ｎｍにスパッタ成膜した。
【０１４２】
さらに、フリー層、保護層を形成し、下記表１に示されるような積層構造からなる本発明素子サンプル１を、作製した。
【０１４３】
（本発明素子サンプル２）
スペーサー層の製造に際して、磁化固定層の上に、第１の非磁性金属層Ｃｕを厚さ０．５ｎｍにスパッタ成膜し、次いで、Ｒｕ酸化防止層を厚さ０．５ｎｍにスパッタ成膜し、次いで、半導体層であるＺｎＯ層を１．２ｎｍ厚さに成膜した。ここで、ＺｎＯ層は、Ｚｎ単体がスパッタにより形成できないために、ＺｎＯのターゲットを用いてスパッタ成膜した。ＺｎＯのターゲットはできるだけ酸素欠損していないものを用いた。
【０１４４】
次いで、半導体層であるＺｎＯ層の酸素欠損を完全になくする目的で、ＺｎＯ表面の酸化処理を行なった。酸化処理は、プラズマ酸化法により行なった。具体的条件は、出力（Ｐｏｗｅｒ）２５Ｗ、Ｏ2流量（Ｏ2ｆｌｏｗ）０．５ｓｃｃｍ、酸化時間３０ｓｅｃで行なった。
【０１４５】
この酸化処理の後、ＺｎＯ層の余分な酸素を除去するために、真空中での熱処理操作を行なった。真空中での熱処理操作は、基板の裏面に配置されたヒーターを用いて行なった。
具体的条件は、真空度１０-6Ｐａ、温度２００℃、処理時間２０分で行なった。
【０１４６】
この熱処理操作の後、第２の非磁性金属層Ｃｕを厚さ０．７ｎｍにスパッタ成膜した。
【０１４７】
さらに、フリー層、保護層を形成し、下記表１に示されるような積層構造からなる本発明素子サンプル２を、作製した。
【０１４８】
（比較素子サンプル１）
上述した本発明１の素子サンプル１において、スペーサーを構成する酸化防止層を設けなかった（表１中に記載されている酸化防止層を設けなかった）。さらに、ＺｎＯ半導体層形成の後、酸化処理を行なわなかった。それ以外は、本発明１の素子サンプル１と同様にして、比較素子サンプル１を作製した。
【０１４９】
すなわち、スペーサー層の製造に際して、磁化固定層の上に、第１の非磁性金属層Ｃｕを厚さ０．５ｎｍにスパッタ成膜し、次いで、半導体層であるＺｎＯ層を１．２ｎｍ厚さに成膜し、次いで、ＺｎＯ層の上に、第２の非磁性金属層Ｃｕを厚さ０．７ｎｍにスパッタ成膜した。なお、ＺｎＯ層は、Ｚｎ単体がスパッタにより形成できないために、ＺｎＯのターゲットを用いてスパッタ成膜した。ＺｎＯのターゲットはできるだけ酸素欠損していないものを用いた。
【０１５０】
（比較素子サンプル２）
上述した本発明１の素子サンプル１において、スペーサーを構成する酸化防止層を設けなかった（表１中に記載されている酸化防止層を設けなかった）。それ以外は、本発明１の素子サンプル１と同様にして、比較素子サンプル１を作製した。
【０１５１】
すなわち、スペーサー層の製造に際して、磁化固定層の上に、第１の非磁性金属層Ｃｕを厚さ０．５ｎｍにスパッタ成膜し、次いで、次いで、半導体層であるＺｎＯ層を１．２ｎｍ厚さに成膜した。ここで、ＺｎＯ層は、Ｚｎ単体がスパッタにより形成できないために、ＺｎＯのターゲットを用いてスパッタ成膜した。ＺｎＯのターゲットはできるだけ酸素欠損していないものを用いた。
【０１５２】
次いで、半導体層であるＺｎＯ層の酸素欠損をなくする目的で、ＺｎＯ表面の酸化処理を行なった。酸化処理は、プラズマ酸化法により行なった。具体的条件は、出力（Ｐｏｗｅｒ）２５Ｗ、Ｏ2流量（Ｏ2ｆｌｏｗ）０．５ｓｃｃｍ、酸化時間３０ｓｅｃで行なった。
【０１５３】
この酸化処理の後、第２の非磁性金属層Ｃｕを厚さ０．７ｎｍにスパッタ成膜した。
【０１５４】
このような４種のＣＰＰ−ＧＭＲ素子サンプルについて、（１）ＧＭＲ変化率、および（２）素子の面積抵抗ＡＲ（Ω・μｍ2）、それぞれ、下記の要領で求めた。
【０１５５】
（１）ＧＭＲ変化率（％）
通常の直流４端子法でＧＭＲ変化率を測定した。ＧＭＲ変化率は、抵抗の変化量ΔＲを、抵抗値Ｒで割った値（ΔＲ／Ｒ）を％表示したものである。
なお、サンプル数は１００個とした。
【０１５６】
（２）素子の面積抵抗ＡＲ（Ω・μｍ2）
素子を直流４端子法で測定し、単位面積あたりの抵抗値を求めた。サンプル数は１００個とした。
【０１５７】
得られたＧＭＲ変化率（％）と素子の面積抵抗ＡＲ（Ω・μｍ2）をグラフにプロットし、図８〜図１１に示した。
【０１５８】
図８は、本発明素子サンプル１に関するデータ群（サンプル数１００）を示したものであり、図９は、本発明素子サンプル１に関するデータ群（サンプル数１００）を示したものであり、図１０は、比較素子サンプル１に関するデータ群（サンプル数１００）を示したものであり、および図１１は、比較素子サンプル２に関するデータ群（サンプル数１００）を示したものである。
【０１５９】
図８に示される結果より、酸化防止膜を用いることによりＺｎＯ層の好適な酸化処理を行なうことができ、面積抵抗ＡＲ（Ω・μｍ2）のバラツキが軽減されていることがわかる。この場合の素子抵抗のバラツキ度を示すＲＡσの値は、０．０１２であった。
【０１６０】
さらに、図９に示される結果より、酸化防止膜を用いることにより、ＺｎＯ層の好適な酸化処理、およびその後の熱処理を行なうことができ、面積抵抗ＡＲ（Ω・μｍ2）のバラツキがさらに低減されていることがわかる。この場合の素子抵抗のバラツキ度を示すＲＡσの値は、０．０１０であった。
【０１６１】
図１０に示される比較例の場合、ＺｎＯ層の酸素欠損状態が生じており、バラツキ度を示すＲＡσの値は０．０１５であった。
【０１６２】
図１１に示される比較例の場合、ＺｎＯの酸化処理により、素子膜の劣化が生じてしまったためであろうか、ＧＭＲ変化率が低下していることがわかる。この場合の素子抵抗のバラツキ度を示すＲＡσの値は、０．０１３であった。
【０１６３】
〔実験例ＩＩ〕
上述した表１に示されるような積層構造からなる本発明のＣＰＰ−ＧＭＲ素子サンプル（酸化防止層をＲｕから構成する場合）、および下記表２に示されるような積層構造からなる比較例ＣＰＰ−ＧＭＲ素子サンプル（酸化防止層をＡｕから構成する場合）について、双方のサンプルについてヘッドノイズ（μＶrms/Ｈｚ）を考察するとともに、実際にヘッドノイズ（μＶrms/Ｈｚ）を測定した。なお、本実験における素子のサイズは２００ｎｍΦとした。
【０１６４】
【表２】
2008112880.tif 000004
【０１６５】
ヘッドノイズ（μＶrms/Ｈｚ）の測定 
このヘッドノイズは、素子に４４ｍＡの電流を通電して、ヘッドに６ｋＯｅの磁界を印加した状態で測定した。素子部の電圧（ノイズ）はスペクトラムアナライザーで解析した。
【０１６６】
ここでヘッドノイズについて以下説明を加えておく。
【０１６７】
ヘッドノイズとしてノイズの成分を種類分けした場合に、熱雑音であるジョンソンノイズ（Ｖj）と、量子雑音であるショットノイズ（Ｖs）の２種が存在する。
【０１６８】
ここで、ジョンソンノイズ（Ｖj）は、
ジョンソンノイズ（Ｖj）＝（４ＫBＴΔｆＲ）1/2    …式（１）
で表され、ここで、ＫBはボルツマン定数、Ｔは素子温度、Δｆは帯域、Ｒは抵抗値である。
【０１６９】
また、ショットノイズ（Ｖs）は、
ショットノイズ（Ｖs）＝（２ｅＩΔｆ）1/2・Ｒ    …式（２）
で表され、ここで、ｅは電子の電荷、Ｉは電流、Δｆは帯域、Ｒは抵抗値である。
【０１７０】
（表１に示される本発明の素子サンプルについての考察）
上記表１に示される本発明の素子の構造において、ジョンソンノイズ（Ｖj）およびショットノイズ（Ｖs）をそれぞれ、上記各式（１）（２）を用いて、素子の抵抗値および印加電流量から算出して求めた。
【０１７１】
結果を図１２に示した。図１２において、ライン（１ａ）は上記式（１）を用いて素子の抵抗値から求めたジョンソンノイズ（Ｖj）の推定ライン値である。ライン（２ａ）は上記式（２）を用いて素子の抵抗値から求めたショットノイズ（Ｖs）の推定ライン値である。なお、ノイズの大きさは、ショットノイズ（Ｖs）の方が、ジョンソンノイズ（Ｖj）よりも大きい。
【０１７２】
図１２に示されるように、上記表１に示される本発明の素子サンプルにおいて実際に得られたヘッドノイズのスペクトラム（図１２の波線Ｐで示されている）は、ジョンソンノイズ（Ｖj）位置に発生しており、この素子サンプルの場合には、ジョンソンノイズのみ発生しており、ショットノイズは発生していないことが分る。なお、素子の抵抗は３．７Ωであった。
【０１７３】
ジョンソンノイズの場合には、オーミック伝導をするために、ヘッドにした場合に、Ｓ／Ｎ値が圧倒的に有利な傾向となる。
【０１７４】
（表２に示される比較例の素子サンプルについての考察）
上記表２に示される本発明の素子の構造（酸化防止層Ａｕ）において、ジョンソンノイズ（Ｖj）およびショットノイズ（Ｖs）をそれぞれ、上記各式（１）（２）を用いて、素子の抵抗値から算出して求めた。
【０１７５】
結果を図１３に示した。図１３において、ライン（１ｂ）は上記式（１）を用いて素子の抵抗値から求めたジョンソンノイズ（Ｖj）の推定ライン値である。ライン（２ｂ）は上記式（２）を用いて素子の抵抗値から求めたショットノイズ（Ｖs）の推定ライン値である。なお、ノイズの大きさは、ショットノイズ（Ｖs）の方が、ジョンソンノイズ（Ｖj）よりも大きい。
【０１７６】
図１３に示されるように、上記表２に示される比較例の素子サンプルにおいて実際に得られたヘッドノイズのスペクトラム（図１３の波線Ｐで示されている）は、ショットノイズ（Ｖs）位置に発生しており、この比較例の素子サンプルの場合には、ショットノイズのみ発生しており、ジョンソンノイズは発生していないことが分る。同時に、接合界面にショットキーが生成されたことで、素子の抵抗値は６．４Ωまでに増大していた。
【０１７７】
ショットノイズの場合には、トンネル伝導をするために、たとえＭＲ比を大きくしても、ノイズ成分が大きくなり、Ｓ／Ｎを考えた場合、不利な状況となる。
【０１７８】
上述の実験結果より、酸化防止層として何を選択するかに依存して、ＺｎＯとの界面状態が変化し、ショットキー接合が形成されることがあることが分る。また、半導体材料の選択次第では、酸化防止剤としてＡｕを用いた場合でもショットキー接合が形成されないことがある。
【０１７９】
上述してきた一連の実験結果より、本発明の効果は明らかである。すなわち、本発明は、スペーサー層と、前記スペーサー層を挟むようにして積層形成される磁化固定層およびフリー層を有し、この積層方向にセンス電流が印加されてなるＣＰＰ（Current Perpendicular to Plane）構造の巨大磁気抵抗効果素子（ＣＰＰ−ＧＭＲ素子）であって、前記フリー層は、外部磁界に応じて磁化の方向が変化するように機能しており、前記スペーサー層は、非磁性金属材料から形成された第１の非磁性金属層および第２の非磁性金属層と、これらの第１の非磁性金属層および第２の非磁性金属層の間に形成された半導体層を有し、前記半導体層は、ｎ型の酸化物半導体であり、前記第１の非磁性金属層は、成膜順序として、前記第２の非磁性金属層よりも先に成膜される膜であり、当該第１の非磁性金属層と前記半導体層との間に、酸化防止層が形成されており、前記酸化防止層は、前記半導体層との接合において、ショットキーバリア（Schottoky barrier）を生成しない材料から形成されているので、ヘッドノイズを増大させることなく、高いＭＲ特性が得られるとともに、素子面積抵抗（ＡＲ）のばらつきが抑えられ、膜特性の信頼性が格段と向上するという極めて優れた効果が得られる。
【産業上の利用可能性】
【０１８０】
磁気記録媒体等の磁界強度を信号として読み取るための磁気抵抗効果素子を備えるハードディスク装置の産業に利用できる。
【図面の簡単な説明】
【０１８１】
【図１】図１は、本発明の実施の形態における主として再生ヘッドの媒体対向面に平行な断面を示す断面図である。
【図２】図２は、本発明の好適な一実施の形態に係る薄膜磁気ヘッドの構成について説明するための図面であり、薄膜磁気ヘッドの媒体対向面および基板に垂直な断面を示す断面図である。
【図３】図３は、本発明の好適な一実施の形態に係る薄膜磁気ヘッドの構成について説明するための図面であり、薄膜磁気ヘッドの磁極部分の媒体対向面に平行な断面を示す断面図である。
【図４】図４は、本発明の一実施の形態におけるヘッドジンバルアセンブリに含まれるスライダを示す斜視図である。
【図５】図５は、本発明の一実施の形態におけるヘッドジンバルアセンブリを含むヘッドアームアセンブリを示す斜視図である。
【図６】図６は、本発明の一実施の形態におけるハードディスク装置の要部を示す説明図である。
【図７】図７は、本発明の一実施の形態におけるハードディスク装置の平面図である。
【図８】図８は、本発明素子サンプル１に関するＧＭＲ変化率（％）と素子の面積抵抗ＡＲ（Ω・μｍ2）のデータ群をグラフにプロットしたものである。
【図９】図９は、本発明素子サンプル２に関するＧＭＲ変化率（％）と素子の面積抵抗ＡＲ（Ω・μｍ2）のデータ群をグラフにプロットしたものである。
【図１０】図１０は、比較素子サンプル１に関するＧＭＲ変化率（％）と素子の面積抵抗ＡＲ（Ω・μｍ2）のデータ群をグラフにプロットしたものである。
【図１１】図１１は、比較素子サンプル２に関するＧＭＲ変化率（％）と素子の面積抵抗ＡＲ（Ω・μｍ2）のデータ群をグラフにプロットしたものである。
【図１２】図１２は、本発明の素子サンプルについて、ヘッドノイズと周波数ｆ（ＭＨｚ）との関係を示すグラフである。
【図１３】図１３は、比較例の素子サンプルについて、ヘッドノイズと周波数ｆ（ＭＨｚ）との関係を示すグラフである。
【符号の説明】
【０１８２】
１…基板
２…絶縁層
３…第１のシールド層
４…絶縁膜
５…磁気抵抗効果素子（ＭＲ素子）
６…バイアス磁界印加層
７…絶縁層
８…第２のシールド層
９…記録ギャップ層
１０…薄膜コイルの第１層部分
１２…上部磁極層
１５…薄膜コイル第２層部分
１７…オーバーコート層
２０…媒体対向面（ＡＢＳ）
２１…下地層
２２…反強磁性層
３０…磁化固定層
３１…アウター層
３２…非磁性中間層
３３…インナー層
４０…スペーサー層
４１…第１の非磁性金属層
４２…半導体層
４３…第２の非磁性金属層
４５…酸化防止層
５０…フリー層
【図１】
2008112880.tif 000005
【図２】
2008112880.tif 000006
【図３】
2008112880.tif 000007
【図４】
2008112880.tif 000008
【図５】
2008112880.tif 000009
【図６】
2008112880.tif 000010
【図７】
2008112880.tif 000011
【図８】
2008112880.tif 000012
【図９】
2008112880.tif 000013
【図１０】
2008112880.tif 000014
【図１１】
2008112880.tif 000015
【図１２】
2008112880.tif 000016
【図１３】
2008112880.tif 000017